(57)【要約】【課題】座盤溶接部の疲労寿命を向上させた鋼製枕木及びその製造方法を提供すること。【解決手段】  鋼製の上面板２に前面板３及び後面板４並びに両側の側面板５を一体に備えた鋼製枕木本体における上面板２の上面に座盤７を溶接により固定した鋼製枕木において、前記座盤７の周囲を前記上面板２に固定している溶接部分１４が上面板２と共に上に凸に曲げ加工が施されて突出部８が形成されている鋼製枕木。鋼製の上面板２に前面板３及び後面板４並びに両側の側面板５を一体として成型加工された鋼製枕木本体にそれぞれ鋼製座盤７を溶接により固定する鋼製枕木の製造方法において、前記上面板２に座盤７の周囲を溶接により固定した後、前記座盤７の周囲を前記上面板２に固定している溶接部分１４を上面板２と共に上に凸に曲げ加工を施して突出部８を形成する座盤付き鋼製枕木の製造方法。【選択図】図１
2010053567.tif 000002
【特許請求の範囲】
【請求項１】
鋼製の上面板に前面板及び後面板並びに両側の側面板を一体に備えた鋼製枕木本体における上面板の上面に座盤を溶接により固定した鋼製枕木において、前記座盤の周囲を前記上面板に固定している溶接部分が上面板と共に上に凸に曲げ加工が施されて突出部が形成されていることを特徴とする鋼製枕木。
【請求項２】
前記の突出部が形成されていることにより、前記座盤の溶接されている部分における溶接止端部のビード直角方向での表面の残留応力が５０ＭＰａより小さくなっていることを特徴とする請求項１に記載の鋼製枕木。
【請求項３】
上面板部分における溶接されている部分が下側から上側に向かって上面板と共に押圧されて突出部が形成され、前記の突出部の形成により、上面板と共に板曲げ加工が施されていることを特徴とする請求項１または２に記載の鋼製枕木。
【請求項４】
鋼製の上面板に前面板及び後面板並びに両側の側面板を一体として成型加工された鋼製枕木本体にそれぞれ鋼製座盤を溶接により固定する鋼製枕木の製造方法において、前記上面板に座盤の周囲を溶接により固定した後、前記座盤の周囲を前記上面板に固定している溶接部分を上面板と共に上に凸に曲げ加工を施して突出部を形成することを特徴とする座盤付き鋼製枕木の製造方法。
【発明の詳細な説明】
【技術分野】
【０００１】
本発明は、鉄道等の軌条（レール）を支持する鋼製枕木およびその製造方法に関し、特に鋼製枕木に溶接により固着される座盤を備えた鋼製枕木とその製造方法に関する。
【背景技術】
【０００２】
レールを鋼製枕木に締結する形態として、図１１に示すレール長手方向に直角に切断した縦断側面図に示すように、鋼製枕木本体の長手方向に間隔をおいて、それぞれ一対の鋼製座盤７を溶接により固定した鋼製枕木１を使用し、前記一対の鋼製座盤７間にレール１７を線ばねクリップ１８により締結する形態が知られている。
図１１に示す前記の鋼製枕木１を図８に取り出して示し、図９（ａ）では鋼製座盤７付近で鋼製枕木１の長手方向に直角な図８のｂ−ｂ線で切断した断面図を示す、図９（ｂ）では、図８における片側の一対の鋼製座盤７付近を拡大して示し、図１０は図８の平面図を示している。
そして従来、図１１に示すように、レール１７を枕木１０に線バネクリップ１８等により締結する場合に用いられる鋼製枕木１０としては、図７〜図１０に示すように、鋼製の上面板２と前後の面板３，４と各側面板５とを備えていると共に、上面板２の上面に座盤７を溶接１４により固定したものが知られている。
【０００３】
前記のように、鋼製枕木１０における上面板２に鋼製の座盤７を溶接１４により固定した場合には、鋼製枕木１０と座盤７とは溶接されたままの状態で使用されている。
前記のように使用されていると、座盤７と上面板２との溶接部１４、特に上面板２側の溶接止端部１５（レール側よりの溶接止端部１５と、鋼製座盤１の幅方向の溶接止端部１５とがあり、特に、レール側よりの溶接止端部１５を問題としている）には、溶接による引っ張り残留応力が残ったままとなっており、また、前記の溶接により、上面板２は、図７（ａ）に示すように全体として下に凸となるように微小変形（例えば、湾曲変形する。なお、図では誇張して表現している。）し、上面板２の幅方向中央で約１ｍｍ前後の低レベルとなっている。
【０００４】
なお、溶接部の疲労強度向上技術としては、例えば、溶接部にグラインダーを施すことは知られている（例えば、非特許文献１参照）
また、溶接部を焼きなましするという方法も知られているが（例えば、非特許文献１参照）、コストが高く、また変形が大きいという問題がある。
【０００５】
溶接部のピーニングは確実に疲労強度が向上するが、ピーニングにより形成される圧縮残留応力の層は通常、表面から最大でも２ｍｍ程度（ショットピーニングで０．３ｍｍ、ハンマーピーニングで１ｍｍ、ＵＩＴ（超音波衝撃処理）で２ｍｍ程度）の深さまでにしか形成されない。鋼製枕木は腐食環境におかれる場合が多く、ピーニングによる圧縮残留応力の層が腐食で無くなってしまう場合がある。
【非特許文献１】鋼構造物の疲労設計指針・同解説  ２１４〜２１５頁、１９９３年、技報堂出版発行
【発明の開示】
【発明が解決しようとする課題】
【０００６】
前記のように、鋼製座盤７を溶接により上面板２に固定している溶接部分におけるレール１７側よりの溶接止端部１５（図９ｂの平面を示す図１５参照）に大きな引っ張り残留応力が残っている場合がある。
図示を省略するが、実路実験により測定した結果、座盤７のレール側の溶接部における溶接止端部から３ｍｍの部分で測定した結果、ＴＰＣ盈車（トーピードカー）を走行させた場合、３５６ＭＰａの圧縮応力が発生したが、前記の大きな引っ張り残留応力（例えば、５４０ＭＰａ）よりは小さい値であり、大きな引っ張り残留応力が溶接部に常時作用していることがわかった。
このように下に凸とされている上面板２の鋼製枕木１０に、レール１７を締結して、列車を走行させた場合、列車載荷により作用する列車応力は圧縮だが、前記のように溶接部１４に大きな引張り残留応力があり、また、締結により負荷される荷重および列車により載荷される荷重により、鋼製枕木１０の幅方向中央においてレール１７に下向きの荷重が作用すると、レール１７が下に凸に微小曲げ変形を起こすため、図７（ｂ）に示すように、上面板２と前面板３あるいは後面板４とが接続している肩部１９相互が、矢印ＣおよびＤに示すように、離れる方向に締結力および載荷荷重が作用する。これらにより、上面板２の上面側が幅方向に伸びるように変形するように作用するので、溶接部１４、特に溶接止端部１５に益々引張応力が増加するようになり、鋼製枕木１０における溶接部１４は、溶接止端部１５を基点とする止端部亀裂等の疲労損傷（疲労亀裂）を生じる恐れが高くなるという問題がある。
本発明は、座盤溶接部の疲労寿命を向上させた鋼製枕木およびその製造方法を提供することを目的とする。
【課題を解決するための手段】
【０００７】
前記の課題を有利に解決するために、第１発明の鋼製枕木では、鋼製の上面板に前面板及び後面板並びに両側の側面板を一体に備えた鋼製枕木本体における上面板の上面に座盤を溶接により固定した鋼製枕木において、前記座盤の周囲を前記上面板に固定している溶接部分が上面板と共に上に凸に曲げ加工が施されて突出部が形成されていることを特徴とする。
また、第２発明では、第１発明の鋼製枕木において、前記の突出部が形成されていることにより、前記座盤の溶接されている部分における溶接止端部のビード直角方向での表面の残留応力が５０ＭＰａより小さくなっていることを特徴とする。
また、第３発明では、第１発明または第２発明の鋼製枕木において、上面板部分における溶接されている部分が下側から上側に向かって上面板と共に押圧されて突出部が形成され、前記の突出部の形成により、上面板と共に板曲げ加工が施されていることを特徴とする。
第４発明の座盤付き鋼製枕木の製造方法においては、鋼製の上面板に前面板及び後面板並びに両側の側面板を一体として成型加工された鋼製枕木本体にそれぞれ鋼製座盤を溶接により固定する鋼製枕木の製造方法において、前記上面板に座盤の周囲を溶接により固定した後、前記座盤の周囲を前記上面板に固定している溶接部分を上面板と共に上に凸に曲げ加工を施して突出部を形成することを特徴とする。
【発明の効果】
【０００８】
第１発明の鋼製枕木によると、鋼製の上面板に前面板及び後面板並びに両側の側面板を一体に備えた鋼製枕木本体における上面板の上面に座盤を溶接により固定した鋼製枕木において、前記座盤の周囲を前記上面板に固定している溶接部分が上面板と共に上に凸に曲げ加工が施されて突出部が形成されているので、座盤を溶接している溶接部止端部の引っ張り残留応力を低減することができるができると共に、レール締結時においてはさらに引っ張り残留応力を低減する方向に作用させて、溶接部の疲労寿命を向上させることができ、また、レール締結にも十分耐えることができ、さらに、腐食により鋼製枕木の表面が数ｍｍ程度無くなっても引っ張り残留応力を低減している作用効果を持続することができ、そのため、耐久性の高い鋼製枕木とすることができる。
また、第２発明の鋼製枕木によると、前記の突出部が形成されていることにより、前記座盤の溶接されている部分における溶接止端部のビード直角方向での表面の残留応力が５０ＭＰａより小さくなっているので、溶接止端部の引っ張り残留応力を小さい値にしてあり、引張領域での応力変動が小さくなるため、溶接止端部に疲労き裂が生じる恐れがない品質の高い鋼製枕木とすることができる。
また、第３発明の鋼製枕木では、上面板部分における溶接されている部分が下側から上側に向かって上面板と共に押圧されて突出部が形成され、前記の突出部の形成により、上面板と共に板曲げ加工が施されているので、単に上面板部分に板曲げ加工を施して、座盤が溶接により固定されている上面板部分を上に凸に加工して、鋼製枕木の疲労寿命を高めることができる。
第４発明の座盤付き鋼製枕木の製造方法によると、鋼製の上面板に前面板及び後面板並びに両側の側面板を一体として成型加工された鋼製枕木本体にそれぞれ鋼製座盤を溶接により固定する鋼製枕木の製造方法において、前記上面板に座盤の周囲を溶接により固定した後、前記座盤の周囲を前記上面板に固定している溶接部分を上面板と共に上に凸に曲げ加工を施して突出部を形成するので、簡単な方法により、上面板部分に板曲げ加工を施して、座盤溶接部の疲労き裂を防止することができる。
【発明を実施するための最良の形態】
【０００９】
次に、本発明を図示の実施形態に基づいて詳細に説明する。
【００１０】
図１は、本発明の一実施形態の鋼製枕木１をその長手方向を横長に配置し枕木本体の前面側を切欠いて示す縦断側面図であり、図２（ａ）は図１のａ−ａ線断面図であり、図２（ｂ）は図１の一部（一対の鋼製座盤７付近）を拡大して示す縦断側面図であり、図３は図１に示す鋼製枕木平面図である。
図１〜図３は、本発明の一実施形態の鋼製枕木１を示すものであって、鋼製枕木１は、鋼製の上面板２と、これに一体に接続する前後方向の前面板３および後面板４と各側面板５とにより本体部分が構成され、さらに、上面板２の上面側には、鋼製の線ばねクリップ１８（図１２参照）を支承するための、鋼製の座盤７が溶接により固定されている。
【００１１】
図４（ａ）には、本発明の鋼製枕木１にレール１７を載置して締結する直前の状態が縦断側面図で示され、同図（ｂ）には、本発明の鋼製枕木にレールを載置して締結した状態が縦断側面図で示されている。
前記の図４を参照して説明すると、さらに本発明の鋼製枕木１においては、上面板２の上面に座盤７が溶接により固定された後、図４（ａ）に示すように、座盤７を固定した上面板２の部分が、上に凸に突出部８を形成するように板曲げ加工がほどこされている座盤付き鋼製枕木１とされている。
【００１２】
図５（ａ）には、鋼製枕木１における上面板２に座盤７を溶接により固定した後、鋼製枕木１を反転し、座盤７周囲を支持した状態で、プレス加工により、座盤７を溶接により固定している上面板部分における溶接されている部分を下側に突出するように板曲げ加工を施す直前の状態が縦断側面図で示され、図５（ｂ）には、図５（ａ）における油圧ジャッキ１３付近で鋼製枕木１を切断した縦断正面図が示されている。また、図６（ａ）には、図５（ｂ）に示す部分の一部を拡大した縦断正面図が示され、図６（ｂ）には図５（ｂ）に示すプレス加工を加えているときの押し型と、座盤溶接部の寸法関係を説明するための縦断正面図が示されている。
前記のような上に凸に突出部８を形成するように、板曲げ加工がほどこされた座盤付き鋼製枕木１とする場合には、図５（ａ）（ｂ）に示すように、鋼製枕木１を反転して、Ｈ型鋼などの支持部材９上に調整用の鋼製ピース１１を介して、座盤付き鋼製枕木１を載置する。
そして、前記支持部材９に反力をとるようにして、押圧部１２を備えた油圧ジャッキなどの液圧ジャッキ１３により、上面板２の溶接部１４を含むように、かつ、前記溶接部１４に引張塑性変形を付与するように板曲げ加工を実施するようにすればよい。このように、前記溶接部１４に引張塑性変形を付与するように板曲げ加工をプレス等により実施した後、プレス荷重を除荷された時に、溶接部１４に引っ張り残留応力を打ち消すように圧縮残留応力が付与される。
図５（ｂ）に示すように、鋼製枕木１における肩部１９付近を板状の鋼製ピース１１を介して支承した状態で、図６（ｂ）に示すように上面板２の幅方向中央に位置する座盤７を上面板２の裏面側から押すように板曲げ加工を施す。そして、溶接部１４特に、上面板２側の溶接止端部１５およびその付近の溶接部１４の表面が、その溶接部１４の外周側の上面板２の表面に接近するように、溶接部１４部分の上面板２が上に凸に板曲げによる塑性変形を与えられることにより突出部８を形成し、溶接止端部１５に圧縮残留応力を付与している。
すなわち、座盤７の溶接部に塑性加工を施すようになっていると共に、図７（ａ）に示すような状態の上面板２全体を、図４（ａ）に示すように、座盤７側に板曲げにより塑性加工を施すことになり、そのため、溶接部１４特に溶接止端部の溶接による引っ張り残留応力を打ち消すように圧縮残留応力を導入することができる。前記の上に凸に突出部８を形成する高さは、上面板２が平坦面であるとした場合を基準とした場合、０ｍｍを超える高さで２ｍｍを超えない高さ寸法でよく、高くても１ｍｍ〜２ｍｍ程度であり、図７に示す従来例の場合には、さらに凹み分を加算して突出部８を形成する。
前記の突出部８の高さが１ｍｍ以上であれば、５００ＭＰａ程度の残留応力があった場合であっても５０ＭＰａ以下にまで引っ張り残留応力をキャンセル（低減するか、または無くするか、あるいは圧縮残留応力状態にする）することができ、座盤溶接部の疲労寿命を向上させることができる。
【００１３】
前記のように上面板２に上に凸の板曲げ加工を施すことにより、溶接止端部１５のビード直角方向での表面は、圧縮力を付与するように塑性変形するため、溶接により生じる引っ張りの残留応力を打ち消す方向になり、溶接止端部表面における引っ張り残留応力が小さくなるか、圧縮の引っ張り残留応力が大きくなるようにしている。
【００１４】
前記の液圧ジャッキ１３を使用したプレスによる押圧荷重と、溶接止端部におけるビード直角方向の表面の平均残留応力値との関係について、図１２を参照して説明する。まず、プレスする前にプレス荷重０ｋＮのときは５４０ＭＰａの残留応力が存在している。これに対し、座盤７を溶接により固定している上面板２部分における溶接されている部分に上に凸に曲げ加工を施すプレス荷重（ｋN）が大きくなるにしたがって、引っ張りの平均残留応力（ＭＰａ）が小さくなり、圧縮の平均残留応力に変化して、これが大きくなっていることがわかる。なお、平均残留応力は、ビード直角方向についてX線応力測定等により計測した平均の残留応力である。図１２についてさらに説明すると、プレス荷重（ｋN）が１００ｋNでは、溶接止端部におけるビード直角方向の表面の平均残留応力値が５０ＭＰａを下回り、プレス荷重（ｋN）が１５０ｋNでは、溶接止端部におけるビード直角方向の表面の平均残留応力値が０ＭＰａとなり、同様に、プレス荷重（ｋN）が２００ｋNでは、圧縮の平均残留応力が７０ＭＰａ程度となり、プレス荷重（ｋN）が３５０ｋNでは、圧縮の平均残留応力が２７０ＭＰａ程度となっているのがわかる。
【００１５】
前記の溶接部１４における溶接止端部のビード直角方向での表面は、溶接により大きな引っ張り残留応力が生じているが、溶接部１４を含む上面板２を下に凸に板曲げ加工を施したのでは、溶接止端部１５のビード直角方向での表面の引っ張り残留応力が増大し、溶接部１４の疲労寿命が従来の場合より低下することになる。
【００１６】
図６（ｂ）に示すように、前記の押圧部１６の幅寸法Ｄは、座盤７の溶接部１４を含む前後方向（枕木幅方向）の幅寸法Ｄ１および左右方向（枕木長手方向）の幅寸法Ｄ２よりも小さい幅寸法とし、このような押圧部１６により押圧して、溶接部１４を含む上面板２に板曲げ加工を施し、特に溶接止端部１５に引張塑性変形を加えてプレス荷重を除荷することにより圧縮残留応力を付与するのがよい。
【００１７】
前記の押圧部１６の大きさを、座盤７の溶接部１４を含む前後方向の幅寸法Ｄ１および左右方向の幅寸法Ｄ２よりも大きい幅寸法の押圧部１６としたのでは、溶接部１４に変形を付与することができない（上面板２に板曲げ加工を施すことはできる）、したがって、ジャッキ側の押圧部１６は、座盤７の溶接部１４を含む前後方向の幅寸法Ｄ１および左右方向の幅寸法Ｄ２よりも、小さいほうがよい。例えば、押圧部１６の前後方向および左右方向の幅寸法を座盤７の幅寸法Ｄ３と同じ寸法とするか、これよりも小さい幅寸法とすればよい。
【００１８】
前記のように、座盤付き鋼製枕木１における座盤７を取り付けている溶接部１４を含む部分に押圧部１６により、上に凸に曲げ加工を施すことにより、前記座盤７の溶接されている部分における溶接止端部のビード（溶接線）直角方向での表面の引っ張り残留応力を小さくすることができる。
【００１９】
前記の座盤７の溶接されている部分１４における溶接止端部１５のビード直角方向での表面の引っ張り残留応力は、５０ＭＰａより小さくなっているのが好ましく、圧縮の範囲になっていれば、より好ましい。前記のビード直角方向での表面の引っ張り残留応力は、５０ＭＰａより小さくする場合には、図１２を参照して説明すると、多少は座盤７の仕様の影響を受けるものの、座盤７を取り付けている溶接部１４を含む部分を１００ｋＮ以上の荷重でプレスにより上に凸に曲げ加工を施し、プレス荷重を除荷することにより、ビード直角方向での表面の引っ張り残留応力が５０ＭＰａより小さく付与することができる。
【００２０】
前記の座盤７の溶接されている部分１４における溶接止端部１５のビード直角方向での表面の引っ張り残留応力が、５０ＭＰａより大きくなると、疲労寿命を短くするほうに影響するので好ましくない。
【００２１】
前記のように、上面板２を上に凸に板曲げ加工が施された本発明の鋼製枕木１では、前記上に凸になっている突出部８の上面側にレール１７を締結した場合および列車荷重を載荷した場合、前記の突出部８がレール１７下面に押し付けられた変形され、図４（ｂ）に矢印ＡおよびＢで示すように、上面板２幅方向両端の肩部１９が幅方向中央側に接近するように作用するため、上面板２に圧縮力が作用し、溶接止端部圧縮応力が増加するようになる。これにより、溶接止端部のビード直角方向での表面の引っ張り残留応力が小さくなる方向に作用する。そのため、溶接部１４に疲労損傷（疲労き裂）の恐れのない鋼製枕木１とすることができる。
【００２２】
前記のように構成された本発明の鋼製枕木１では、座盤７を溶接したままの従来の鋼製枕木の場合よりも、より疲労寿命を向上し、レールを締結する場合にも耐えることができ、腐食で表面が数ｍｍ無くなっても効果を持続することができる鋼製枕木１とされている。
【００２３】
次に、本発明の鋼製枕木１と、比較例として、従来の各種形態の鋼製枕木についての疲労寿命についての試験した結果を表１および図１３に示す。
【００２４】
疲労試験は、従来例の鋼製枕木について、普通の場合（実環境の場合）と、腐食環境下における２種類について試験し、また、本発明の鋼製枕木について、普通の場合（実環境の場合）と、腐食環境下における２種類について試験した。また、従来例の鋼製枕木１０と本発明の鋼製枕木１について、それぞれ図１４に示すように、レール１７を線ばねクリップ１８により取り付け、各鋼製枕木１（１０）を傾斜させて配置し、レール１７に鉛直荷重Ｆを付加可能に設置し、鋼製枕木１にレール１７溶接部１４の疲労損傷について試験した。前記の試験は、図１４に示すように、レール１７を線ばねクリップ１８を用いて締結し、鋼製枕木１、１０を傾斜した状態に保持し、レール１７の上部から鉛直荷重Ｆ（２２５ｋＮ）を繰り返し負荷して、レール１７に近接してレール１７よりも下位に位置している荷重環境の厳しい溶接止端部１５ａに、引っ張り荷重および曲げ荷重が繰り返し作用するようにした。なお、図１４における鋼製枕木の傾斜角は２４度である。
なお、試験体に用いた図１または図８あるいは図１４に示す鋼製枕木の寸法は、次のとおりである。鋼製枕木の長さ寸法は２５８０ｍｍ、上面板２の厚さ寸法は１２ｍｍ、鋼製枕木の座盤を除いた高さ寸法は１２１ｍｍ、鋼製枕木の幅寸法は２８０ｍｍである。
【００２５】
表１において、比較例１〜６の各試験体は、いずれも図８〜図１０に示す形態の鋼製まくら木１０であり、座盤７を上面板２上面に溶接により固定した形態で、溶接部止端部１５およびその近傍の鋼製枕木本体側についてグラインダー処理（Ｇ処理）を行ったものと、ショットピーニングまたは超音波衝撃処理（ＵＩＴ）を行ったものについて、図１４に示すような試験を行った。
【００２６】
また、表１において、実施例１〜２の各試験体は、いずれも図１〜図３に示すような形態の鋼製まくら木１であり、座盤７を上面板２上面に溶接により固定した後、前記上面板部分における溶接されている部分を、図５（ａ）（ｂ）に示すように、液圧ジャッキ１５を用いて押圧部１６により、上に凸に突出するように板曲げ加工を施した形態である。腐食環境は、鋼製枕木の表面から、酸を用いて鋼製枕木表面を溶かす腐食環境とし、ほぼ溶接部１４および上面板２の表面を均一に腐食させ、腐食による板厚が、３ｍｍ程度薄くなった。
【００２７】
【表１】
2010053567.tif 000003
【００２８】
表１の実施例１および２からもわかるように、前記のような本発明の鋼製枕木１では、上面板２が上に凸に板曲げ加工が施されているので、鋼製枕木１が腐食で、座盤７の溶接部１４を含む表面が、１ｍｍ〜数ｍｍ（例えば、２〜３ｍｍ）無くなっても、溶接止端部１５におけるビード直角方向での表面の引っ張り残留応力が小さい効果を持続することができ、疲労損傷を防止できる耐久性の高い鋼製枕木１とされている。
【００２９】
なお、溶接後に上に凸に塑性変形させる場合、上に凸に突出する寸法は、１ｍｍ程度から最大でも２ｍｍを下回る程度でよく、実施例では、１．５ｍｍである。
【００３０】
本発明を実施する場合、鋼製枕木における上面板の上面に座盤が溶接により固定され、前記座盤を溶接により固定している前記上面板部分における溶接されている部分が上に凸に板曲げ加工をした後、溶接止端部１５にピーニング処理を施すようにすると、溶接止端部１５にさらに圧縮応力を導入することができ、溶接部の疲労寿命を高めるので好ましい。より好ましくは、溶接されている部分が上に凸に板曲げ加工をした後、溶接止端部１５をグラインダー処理して引っ張り残留応力が導入されている部分を除去し、続いて、溶接止端部１５にピーニング処理を施すようにすると、溶接止端部１５にさらに圧縮応力を導入することができるので、好ましい。
【００３１】
前記実施形態（実施例）では、座盤７を溶接により固定している上面板２の部分における溶接されている部分を上に凸に、それぞれ独立して塑性加工しているので、それぞれ独立した異なる塑性変形量とするようにしてもよく、同じ塑性変形量としてもよい。
本発明を実施する場合、鋼製枕木１の幅方向の上面板２の部分における溶接されている２箇所の部分に渡って、幅方向全体として上に凸に塑性変形させる形態としてもよいが、座盤７を溶接により固定している上面板２の部分における各溶接されている部分を上に凸に、それぞれ独立して塑性加工しているほうが、溶接止端部に確実に圧縮するように塑性変形を与え、引っ張り残留応力を低減するために望ましい。
【図面の簡単な説明】
【００３２】
【図１】本発明の一実施形態の鋼製枕木を示す縦断側面図である。
【図２】（ａ）は図１のａ−ａ線断面図、（ｂ）は図１の一部を拡大した拡大縦断側面図である。
【図３】図１に示す鋼製枕木の平面図である。
【図４】（ａ）は本発明の鋼製枕木にレールを載置して締結する直前の状態を示す縦断側面図、（ｂ）本発明の鋼製枕木にレールを載置して締結した状態を示す縦断側面図である。
【図５】（ａ）は、鋼製枕木における上面板に座盤を溶接により固定した後、鋼製枕木を反転し、座盤周囲を支持した状態で、プレス加工により、座盤を溶接により固定している上面板部分における溶接されている部分を下側に突出するように板曲げ加工を施す直前の状態を示す縦断側面図、（ｂ）は（ａ）の縦断正面図である。
【図６】（ａ）は図５（ｂ）に示す部分の一部を拡大して示す縦断正面図、（ｂ）は図５（ｂ）に示すプレス加工を加えているときの押し型と、座盤溶接部の寸法関係を説明するための縦断正面図である。
【図７】（ａ）は従来の鋼製枕木にレールを載置して締結する直前の状態を示す縦断側面図、（ｂ）は従来の鋼製枕木にレールを載置して締結した状態を示す縦断側面図である。
【図８】従来の鋼製枕木を示す縦断側面図である。
【図９】（ａ）は図８のｂ−ｂ線断面図、（ｂ）は図８の一部を拡大した拡大縦断側面図である。
【図１０】図８の平面図である。
【図１１】従来の鋼製枕木によるレール締結の一例を示す縦断側面図である。
【図１２】プレス荷重と平均残留応力値の一例を示すグラフである。
【図１３】各種比較例の鋼製枕木と本発明の実施例の鋼製枕木との疲労寿命との関係を示すグラフである。
【図１４】各種比較例の鋼製枕木と本発明の実施例の鋼製枕木との座盤溶接部について、疲労試験を行っている状態を示す説明図である。
【図１５】図９（ｂ）の平面図である。
【符号の説明】
【００３３】
１  鋼製枕木
２  上面板
３  前面板
４  後面板
５  側面板
７  座盤
８  突出部
９  支持部材
１０  鋼製枕木
１１  鋼製ピース
１２  押圧部
１３  液圧ジャッキ
１４  溶接部分
１５  溶接止端部
１６  押圧部
１７  レール
１８  線バネクリップ
１９  肩部
【図１】
2010053567.tif 000004
【図２】
2010053567.tif 000005
【図３】
2010053567.tif 000006
【図４】
2010053567.tif 000007
【図５】
2010053567.tif 000008
【図６】
2010053567.tif 000009
【図７】
2010053567.tif 000010
【図８】
2010053567.tif 000011
【図９】
2010053567.tif 000012
【図１０】
2010053567.tif 000013
【図１１】
2010053567.tif 000014
【図１２】
2010053567.tif 000015
【図１３】
2010053567.tif 000016
【図１４】
2010053567.tif 000017
【図１５】
2010053567.tif 000018